감광성 수지 조성물 은 상기 감광성 수지 조성물 을 이용 하 여 형성 된 화소 격벽 표면 의 수접 촉각 을 상기 방법 에 의해 측정 했 을 경우 에 가열 처리 를 시행 하 기 전 의 화소 격벽 패턴 표면 의 수접 촉각 을 A ° 라고 하 고 , 240 ℃ 에서 50 분 가열 해서 1 시간 방 냉한 후 의 화소 격벽 표면 의 수접 촉각 을 B ° 라고 했 을 때 , 접촉각 차 ( B °- A °) 를 20 ° 이상 으로 할 수 있 다 . 접촉각 차 ( B °- A °) 는 30 ° 이상 이 보다 바람직 하 고 , 40 ° 이상 이 가장 바람직 하 다 .